ТЕМПЕРАТУРОСТОЙКИЙ ЧУГУННЫЙ СПЛАВ И ЕГО ПРИМЕНЕНИЕ

1. Температуростойкий чугунный сплав, имеющий высокую износостойкость при температурах от 500°С до 900°С, отличающийся тем, что имеет следующий состав, мас.%:
хром: 15,0-20,0;
углерод: 1,0-2,0;
марганец: 1,5-2,0;
кремний: 0,8-1,2;
никель: 8,0-10,0;
молибден: 0,8-1,2;
остаток составляют железо и неизбежные металлические и неметаллические загрязняющие примеси; при этом неметаллические загрязняющие примеси включают азот, кислород, фосфор и серу.
2. Температуростойкий чугунный сплав по п.1, отличающийся тем, что он включает 16,5-19,5 мас.% хрома.
3. Температуростойкий чугунный сплав по п.2, отличающийся тем, что он включает 17,0-19,0 мас.% хрома.
4. Температуростойкий чугунный сплав по п.1, отличающийся тем, что он включает 1,25-1,85 мас.% углерода.
5. Температуростойкий чугунный сплав по п.4, отличающийся тем, что он включает 1,5-1,7 мас.% углерода.
6. Температуростойкий чугунный сплав по любому из пп.1-5, отличающийся тем, что он имеет аустенитную основу.
7. Применение чугунного сплава по любому из пп.1-6 для изготовления деталей механизмов, применяемых в холодильниках для клинкера, используемых для охлаждения цементного клинкера.